(57)【特許請求の範囲】
【請求項１】
縮合チオフェンのポリマーである有機半導体材料と、
キャリア液体と、
を含む配合物であって、前記キャリア液体が、
５０〜９０体積％の量の第１の液体であって、該第１の液体は、前記有機半導体材料のための溶剤であり、少なくとも１８０℃の沸点を有し、下記式（ＩＩａ）の化合物、（ＩＩｂ）の化合物、またはそれらの混合物から選択され：
【化１】
0005937578.tif 000015
ここで、各Ｒ1-8は、独立して、水素であるか、飽和または不飽和の、分岐したまたは分岐していない、置換または非置換の（Ｃ3-10）ヒドロカルビレン、環状（Ｃ3-10）ヒドロカルビレン、またはそれらの混合物であり、
ｎは、−１〜６から独立して選択され、かつ縮合環サイズの一部を表し、
ｘは０〜３であり、かつ第１の環に縮合した追加の環の数を表し、橋頭置換基を有する場合には、異性体はシス−、トランス−、またはそれらの混合物を含む、
第１の液体；および
下記式（Ｉ）の飽和または不飽和の環状ヒドロカルビレン化合物である、１６０℃未満の沸点を有する、１０〜５０体積％の量の第２の液体であって：
【化２】
0005937578.tif 000016
各Ｒ’1-6は、独立して、水素であるか、飽和または不飽和の、分岐したまたは分岐していない、置換または非置換の（Ｃ1-15）ヒドロカルビレン、カルボニル（Ｃ＝Ｏ）、またはそれらの混合物であり、
ｎ’は、０〜６から独立して選択され、かつ飽和または不飽和の環サイズの一部を表し、特に明示されていない水素置換基は、シス体、トランス体、またはそれらの混合物から選択される、
第２の液体；
を含む、配合物。
【請求項２】
前記第１の液体が、前記式（ＩＩｂ）のものであって、５０〜９０体積％の量のビ（シクロヘキサン）を含み、前記式（Ｉ）の第２の液体が、少なくとも１つのオキシ置換基（＝Ｏ）を有する化合物を含み、配合物全体の１０〜４０体積％の量で存在することを特徴とする請求項１記載の配合物。
【請求項３】
式ＲＯＨのアルコールを含む、配合物全体の１〜４０体積％の量の第３の液体を含むキャリア液体をさらに含み、
ここで、Ｒが、
脂環式炭化水素；
芳香族炭化水素；
直鎖または分岐鎖のＣ10〜Ｃ20炭化水素、
またはそれらの混合物
からなる群より選択されることを特徴とする請求項１記載の配合物。
【発明の詳細な説明】
【関連出願の相互参照】
【０００１】
本願は、その内容は信頼に値し、参照することによってその全体が本明細書に取り込まれる、２０１０年５月２７日に出願した米国仮特許出願第６１／３４９，０７９号の米国法第３５章第１１９条に基づく優先権の利益を主張する。
【技術分野】
【０００２】
本開示は、一般に、半導体ポリマーを含む配合物に関する。
【背景技術】
【０００３】
背景技術に関しては、「縮合チオフェン、縮合チオフェンの製造方法、およびその使用（FUSED THIOPHENES, METHODS FOR MAKING FUSED THIOPHENES, AND USES THEREOF）」という発明の名称の、共同所有され、譲渡されたＨｅ，Ｍ．らの特許文献１、および、「有機半導体素子の製造方法（METHOD OF MAKING AN ORGANIC SEMICONDUCTOR DEVICE）」という発明の名称で２０１０年５月１７日に出願されたＨｅ，Ｍ．らの特許文献２を参照のこと。
【先行技術文献】
【特許文献】
【０００４】
【特許文献１】米国特許第７，７０５，１０８号明細書
【特許文献２】米国特許出願第１２／７８１，２９１号明細書
【発明の概要】
【課題を解決するための手段】
【０００５】
本開示は、半導体ポリマーを含む配合物を提供し、その配合物は薄膜トランジスタ（ＴＦＴ）およびＯＦＥＴなどの電子デバイスの調製に適している。
【図面の簡単な説明】
【０００６】
【図１】単一の脂環式環を有する式（Ｉ）のキャリア液体の典型的な化学構造を示す図。
【図２】２つまたはそれ以上の縮合したまたは縮合していない脂環式環を有する式（ＩＩａ）および（ＩＩｂ）の液体キャリアの典型的な化学構造を示す図。
【図３】少なくとも１つの芳香族基および随意的に１つまたはそれ以上の縮合環を有する、式（ＩＩＩ）の液体キャリアの典型的な化学構造を示す図。
【図４】デカリン液体キャリア組合せ中のデカリン−２−オールの体積分率に対する動粘度のグラフ。
【図５】デカリン液体キャリア組合せ中のシクロヘキサノールの体積分率に対する動粘度のグラフ。
【図６】選択された液体キャリアおよび液体キャリア混合物の表面張力の測定結果を示す図。
【発明を実施するための形態】
【０００７】
定義
「液体キャリア」、「液体キャリア成分」、「液体成分」、「キャリア液体」、「キャリア」などの用語は、本開示の配合物における使用のために選択することができる、１つまたはそれ以上の開示される有機流体のことを指し、例えば、特定の強溶剤、中程度の強度の溶剤、弱溶剤、非溶剤、およびそれらの混合物、またはそれらの等価物が挙げられ、例えば、図１、２、および３ならびに実施例の化合物構造を参照されたい。
【０００８】
「ＦＴx」などの略語は、縮合チオフェン（fused thiophene）化合物、それらの重合可能なモノマー、およびそれらのポリマーのことを指し、ここで、ｘは、単一のコア単位に縮合される縮合チオフェンのリングまたは環単位の数を示す整数であり、例えば、ＦＴ２はコア単位に２つの縮合環を有し、ＦＴ３はコア単位に３つの縮合環を有し、ＦＴ４はコア単位に４つの縮合環を有し、ＦＴ５はコア単位に５つの縮合環を有し、それより高次の指定表示についても同様である。
【０００９】
「炭化水素」、「ヒドロカルビル」、「ヒドロカルビレン」、「ヒドロカルビルオキシ」などの用語は、一般に、一価の例えば−Ｒなど、または二価の−Ｒ−部分のことをいい、例えば、アルキル炭化水素、芳香族またはアリール炭化水素、アルキル置換されたアリール炭化水素、アルコキシ置換されたアリール炭化水素、ヘテロアルキル炭化水素、複素環式芳香族またはヘテロアリール炭化水素、アルキル置換されたヘテロアリール炭化水素、アルコキシ置換されたヘテロアリール炭化水素、および同様の炭化水素部分、ならびに本明細書に図示されるものが挙げられる。
【００１０】
「リング」、「環」、「環状の」などの用語は、一般に、原子の、少なくとも１つの連続的な閉じたループまたは鎖のことを指し、例えば、飽和脂環式化合物、不飽和脂環式化合物、芳香族化合物、ヘテロ芳香族化合物（ヘテロアリール）、および同様の環状に分類されるもの、またはそれらの組合せが挙げられ、単環式、二環式、三環式、および同様の通常の指定表示が含まれる。
【００１１】
「アルキル」には、直鎖アルキル、分岐鎖アルキル、およびシクロアルキルが含まれる。「置換アルキル」または「随意的に置換したアルキル」とは、例えば、ヒドロキシル（-ＯＨ）、ハロゲン、アミノ（−ＮＨ2または−ＮＲ2）、ニトロ（−ＮＯ2）、アシル（−Ｃ（＝Ｏ）Ｒ）、アルキルスルホニル（−Ｓ（＝Ｏ）2Ｒ）、アルコキシ（−ＯＲ）、（Ｃ3-10）シクロアルキル、および同様の置換基から選択される、１〜４の随意的な置換基を有する、例えば、直鎖アルキル、分岐鎖アルキル、またはシクロアルキルを含めたアルキル置換基のことを指し、ここで、Ｒは、ヒドロカルビル、アリール、Ｈｅｔ、または同様の部分であり、例えば、１〜約１０個の炭素原子を有する一価のアルキルまたは二価のアルキレンである。例えば、ヒドロキシ置換アルキルは式−ＣＨ2−ＣＨ（ＯＨ）−ＣＨ2−の２−ヒドロキシ置換プロピレンであって差し支えなく、アルコキシ置換されたアルキルは式−ＣＨ2−ＣＨ2−Ｏ−ＣＨ3の２−メトキシ置換エチルであって差し支えなく、アミノ置換アルキルは式−ＣＨ（ＮＲ2）−ＣＨ3の１−ジアルキルアミノ置換エチルであって差し支えなく、オリゴ−（オキシアルキレン）、ポリ−（オキシアルキレン）、またはポリ−（アルキレンオキサイド）置換アルキルは、例えば部分式−（Ｒ−Ｏ）x−のものであって差し支えなく、ここで、ｘは、例えば、１〜約５０、および１〜約２０などの置換されたオキシアルキレン置換基、例えば式−（ＣＲ5−ＣＨＲ5−Ｏ）x−などであってよく、ここで、Ｒ5は、水素または、置換または非置換の（Ｃ1-8）ヒドロカルビル、例えばアルキルなどであり、ｘは１〜約５０の整数である。
【００１２】
「アリール」は、一価または二価のフェニルラジカルまたは、約９〜２０の環原子を有するオルト−縮合二環式炭素環ラジカルであってそのうち少なくとも１つの環は芳香族であるものを含む。アリール（Ａｒ）は、１〜５の置換基を有する、例えばフェニルラジカルなどの置換アリールを含み、例えば、アルキル、アルコキシ、ハロ、および同様の置換基が挙げられる。
【００１３】
「Ｈｅｔ」は、オキシ、チオ、スルフィニル、スルホニル、セレン、テルル、および窒素からなる群より選択される１、２、３、または４つのヘテロ原子を有する、四（４）員環、五（５）員環、六（６）員環、または七（７）員環の飽和または不飽和の複素環を含み、その環は、随意的にベンゼン環に縮合される。Ｈｅｔは「ヘテロアリール」も含み、これらには、炭素と各々が非過酸化のオキシ、チオ、およびＮ（Ｘ）（Ｘは存在しないか、またはＨ、Ｏ、（Ｃ1-4）アルキル、フェニル、またはベンジル）からなる群より選択される、１、２、３、または４つのヘテロ原子からなる５つまたは６つの環原子を含む単環の芳香環の環炭素を介して結合するラジカル、および、それらから誘導される約８〜１０個の環原子のオルト−縮合二環式ヘテロ環のラジカルが含まれ、特に、ベンゾ誘導体または、それらにプロピレン、トリメチレン、またはテトラメチレン・ジラジカルが縮合することによって誘導されるものが挙げられる。
【００１４】
実施の形態では、ハロまたはハロゲン化物は、フルオロ、クロロ、ブロモ、またはヨードを含む。アルキル、アルコキシなどは、直鎖および分岐鎖基の両方を含む；しかしながら、「プロピル」などの個別のラジカルについての言及は直鎖のラジカルのみを含み、「イソプロピル」などの分岐鎖の異性体に関しては明確に言及される。
【００１５】
さまざまな炭化水素含有（すなわち、ヒドロカルビル）部分の炭素原子含量は、あるいは、その部分における炭素原子の最大および最小の数を指定する接頭辞によって示すことができる。すなわち、接頭辞Ｃi-jは、整数「ｉ」から整数「ｊ」までを含む炭素原子の部分を指す。よって、例えば、（Ｃ1−Ｃ8）アルキルまたはＣ1-8アルキルとは、１〜８個の炭素原子を含むアルキルのことを指し、（Ｃ1−Ｃ8）アルコキシまたはＣ1-8アルコキシなどのヒドロカルビルオキシは、１〜８個の炭素原子のアルキル基を有するアルコキシラジカル（−ＯＲ）のことを指す。
【００１６】
特に、Ｃ1-8アルキルは、例えば、メチル、エチル、プロピル、イソプロピル、ブチル、イソブチル、ｓｅｃ−ブチル、ｔｅｒｔ−ブチル、ペンチル、３−ペンチル、へキシル、ヘプチル、またはオクチルなどであって差し支えなく；（Ｃ3-12）シクロアルキルは、二環式、三環式、または多環式置換基、ならびに同様の置換基を含めた、シクロプロピル、シクロブチル、シクロペンチル、シクロへキシル、シクロヘプチル、シクロオクチルでありうる。
【００１７】
具体的な「ヒドロカルビル」は、例えば、中間の鎖長および値をすべて含めた（Ｃ1-10）ヒドロカルビル、および、中間の値および環サイズをすべて含めた（Ｃ3-12）シクロヒドロカルビルでありうる。
【００１８】
Ｃ1-8アルコキシは、例えば、メトキシ、エトキシ、プロポキシ、イソプロポキシ、ブトキシ、イソブトキシ、ｓｅｃ−ブトキシ、ペントキシ、３−ペントキシ、ヘキシルオキシ、１−メチルヘキシルオキシ、ヘプチルオキシ、オクチルオキシ、および同様の置換基でありうる。
【００１９】
−Ｃ（＝Ｏ）（Ｃ3-7）アルキルまたは（Ｃ2-7）アルカノイルは、例えば、アセチル、プロパノイル、ブタノイル、ペンタノイル、４−メチルペンタノイル、ヘキサノイル、またはヘプタノイルでありうる。アリール（Ａｒ）は、例えば、フェニル、ナフチル、アントラセニル、フェナントレニル、フルオレニル、テトラヒドロナフチル、またはインダニルでありうる。Ｈｅｔは、例えば、ピロリジニル、ピペリジニル、モルホリニル、チオモルホリニル、またはヘテロアリールでありうる。ヘテロアリールは、例えば、フリル、イミダゾリル、トリアゾリル、トリアジニル、オキサゾイル、イソキサゾイル、チアゾリル、イソチアゾイル、ピラゾリル、ピロリル、ピラジニル、テトラゾリル、ピリジル、（またはそのＮ−酸化物）、チエニル、ピリミジニル（またはそのＮ−酸化物）、インドリル、イソキノリル（またはそのＮ−酸化物）またはキノリル（またはそのＮ−酸化物）でありうる。
【００２０】
本明細書に開示および図示されている、さまざまな出発材料または中間体から、本開示の化合物、オリゴマー、ポリマー、複合体、または同様の生成物を形成および改質するのに適した他の条件も利用可能である。例えば、Feiser and Feiser, "Reagents for Organic Synthesis", Vol. 1, et seq., 1967; March, J. "Advanced Organic Chemistry," John Wiley & Sons, 4th ed. 1992; House, H. O., "Modem Synthetic Reactions," 2nd ed., W. A. Benjamin, New York, 1972；およびLarock, R. C., "Comprehensive Organic Transformations," 2nd ed., 1999, Wiley-VCH Publishers, New Yorkを参照のこと。本明細書に記載される調製方法に用いられる出発材料は、例えば、市販されているか、科学文献に報告されているか、あるいは、当技術分野で既知の手法を使用して容易に入手可能な出発材料から調製することができる。上記または別の調製法のすべてまたは一部の間に保護基を随意的に使用することは望ましいであろう。このような保護基およびそれらの導入および除去方法は、当技術分野で既知である。Greene, T. W.; Wutz, P. G. M. "Protecting Groups In Organic Synthesis," 2nd ed., 1991, New York, John Wiley & Sons, Inc.を参照のこと。
【００２１】
「モノマー」、「マー」、または同様の用語は、同様または異なる構造の他のモノマーと共有結合的に結合または連結することが可能であり（またはすでに結合または連結しており）、それによって標的ポリマーの均一な鎖（ホモポリマー）または不均一な鎖（例えば、コポリマー、ターポリマー、および同様のヘテロポリマー）を形成する、化合物のことを指す。本明細書に開示および図示した、または参照することによって組み込まれた適切なモノマーには、例えば、約５０〜約２００ダルトンなどの低分子量の重合可能な化合物、および、約２００〜約１０，０００ダルトンなどの高分子量化合物が含まれ、例えば、不飽和のオリゴマー性化合物または不飽和のポリマー性化合物が挙げられる。
【００２２】
「含む」、「含有する」、または同様の用語は、包含するがそれらに限定されない、すなわち、包括的であって排他的ではないことを意味する。
【００２３】
実施の形態では、「〜から基本的になる」とは、例えば、本開示の配合物または組成物、および物品、デバイス、またはいずれかの装置のことを指し、特許請求の範囲に記載される成分または工程、ならびに、その組成物、物品、装置、または本開示の製造および使用方法の基本的特性および新しい特性に物質的に影響を及ぼさない他の成分または工程、例えば、特定の反応物質、特定の添加剤または原料、特定の薬剤、特定の表面改質剤または条件、または同様の構造、材料、または選択されるプロセス変数などを含みうる。本開示の成分または工程の基本的特性に物質的に影響を与えうる、または本開示に望ましくない特性を付与しうる項目としては、例えば、第１の液体化合物の溶解性がないか非常に小さく、溶解性が乏しいためという理由から、溶解処理が延長されるか長期化し、出発化合物、ポリマー、または得られたコーティング半導体物品またはデバイスが、過度に高い温度に不必要に曝露されるか、同様の不利な工程に晒されることを含む。
【００２４】
当業者に周知の略語が使用されうる（例えば、時間についての「ｈ」または「ｈｒ」、グラムについての「ｇ」または「ｇｍ」、ミリリットルについての「ｍＬ」、および室温についての「ｒｔ」、ナノメートルについての「ｎｍ」、沸点についての「ｂｐ」、および同様の略語）。
【００２５】
成分、原料、添加剤、および同様の態様について開示される特定の好ましい値、およびそれらの範囲は、単に例証のためであり、それらは他の規定値または規定された範囲内にある他の値を除外しない。本開示の配合物、組成物、デバイス、装置、および方法は、本明細書に記載されるいずれかの値またはその値のいずれかの組合せ、具体的な値、さらに具体的な値、および好ましい値を含みうる。
【００２６】
機能性材料としての有機半導体の使用は、例えば、とりわけ、プリンテッド・エレクトロニクス、有機トランジスタ（ＯＴＦＴ、ＯＦＥＴ）、有機発光ダイオード（ＯＬＥＤ）、有機集積回路、および有機太陽電池などを含む、電子産業のための多くのさまざまな用途において現実のものとなっている（例えば、Sirringhaus, H., et al., Nature, 1999, 401, 685; Allard, S., et al., Angew. Chem. Int. Ed., 2008, 47, 4070; Organic Field-Effect Transistors, 1st ed., Bao, Z.; et al., CRC Press: Boca Raton, FL, 2007を参照のこと）。有機トランジスタは、例えば、スマートカード、セキュリティタグ、フラットパネル・ディスプレイのバックプレーンにおけるスイッチング素子、および同様の用途に幅広く使用されている。有機半導体は、溶液から沈着させることができる場合には、シリコンなどの無機半導体と比較してコストを大幅に低減することができる。このような溶剤または溶液の堆積処理は、スピンコーティング、インクジェット印刷、グラビア印刷、転写、および同様の印刷法など、さまざまな印刷および関連するコーティング法を使用して、迅速な、広面積の調製経路を可能にする（例えば、Katz, H. E., Chem. Mater., 2004, 16, 4748を参照のこと）。
【００２７】
ＯＦＥＴデバイスの性能は、幾つかのパラメータ、例えば：電荷キャリア移動度、電流オン／オフ比、閾電圧、およびオン・オフ電流の規模などによって評価することができる（上述のKatzの文献を参照のこと）。最小数の加工工程を有する溶液堆積法から調製されたデバイスの高性能パラメータを達成する能力は、強力な利点とみなされる。このため、安定なインクまたは有機半導体材料の液体配合物を調製することは望ましい。
【００２８】
最近、Ｃｏｒｎｉｎｇ，Ｉｎｃ．社において、高性能半導体の縮合チオフェンポリマーが開発されている（例えば、Fong, H. H.らのJ. Am. Chem. Soc., 2008, 130, 13202；He, M.らのJ. Am. Chem. Soc., 2009, 131, 11930；He, M.らの国際出願公開第２００９／１２３６９５号パンフレット；He, M.の国際出願公開第２００８／１０６０１９号パンフレット；He, M.の国際出願公開第２００６／０３１８９３号パンフレットを参照のこと）。ジアルキル化テトラチエノアセン共重合体（ＦＴ４）は、ジクロロベンゼン溶液から堆積させて、約３．７６オングストロームの短いπ−π距離を有し、０．３ｃｍ2／Ｖ・秒を超える電界効果正孔移動度を有する配列フィルムを生じることができる。このポリマーは、比較的低い温度での単純なトランジスタ製造を可能にする。この能力は、広面積の、機械的に柔軟性のある電子機器を達成するためには特に重要である。しかしながら、有機半導体材料、特にポリマー性の半導体のための有機半導体材料は、一般に、２つの主な理由から溶解度の制限を有する（McCulloch, I.らの米国特許第７，５１０，６７２号明細書を参照のこと）。第一に、半導体ポリマーは、適当な電子バンドギャップを得るために、共役した成分、一般には骨格を必要としうる。骨格共役体（backbone conjugation）は、通常、高度の芳香族炭化水素、ヘテロ芳香族、または複素環を含む。これらの構造的態様は、典型的なコーティング溶剤の溶解性を制限する傾向がある。第二に、電荷輸送ポリマーは、分子間の電荷ホッピングを促進するように設計され、これは、ポリマー鎖の最密充填および凝集によって強化されうる。これが溶液中で生じる場合には、濾過およびコーティングの問題の原因となりうる。
【００２９】
本開示のモノマーまたはポリマー組成物などの高度に共役した有機材料は、さまざまな用途における使用目的で開発されており、例えば、電界効果トランジスタ（ＦＥＴ）、薄膜トランジスタ（ＴＦＴ）、有機発光ダイオード（ＯＬＥＤ）、電気光学（ＥＯ）用途、導電材料としての用途、二光子混合材料としての用途、有機半導体としての用途、および非線形光学（ＮＬＯ）材料としての用途が挙げられる。高度に共役した有機材料は、例えば、ＲＦＩＤタグなどの素子、例えばフラットパネル・ディスプレイ、光起電性素子、センサー、および同様の素子などに用いられるエレクトロルミネセント素子、またはそれらの組合せなどに用いることができる。
【００３０】
実施の形態では、本開示は、特に、例えば、スピンキャスティングおよび印刷法など、薄膜トランジスタ（ＴＦＴ）およびＯＦＥＴのような電子デバイスの調製に適した、コーニングのＦＴ４などの半導体ポリマーおよび同様のポリマーを含む配合物を提供する。半導体ポリマーおよび有機溶剤を含む組成物または配合物は、例えば、米国特許第５，０６９，８２３号明細書および同第４，７３７，５５７号明細書（Sato, M.ら）に記載されている。米国特許第４，７３７，５５７号明細書は、ポリ−（３−アルキルチオフェン）（ＰＡＴ）およびその調製方法について言及しており、テトラリン中のＰＡＴ溶液についても言及している。米国特許出願公開第２００３／０１１６７７２号明細書（Yamazaki、S.ら）は、コーティング法による、溶剤に溶解した有機発光化合物からの発光素子の製造について開示している。前記参考文献には、可能な有機化合物として、ＰＴ、ＰＰＶ、ＰＰまたはＰＦなどのポリマーが開示されている。米国特許第５，８１４，３７６号明細書（Cabelliら）は、基板上に導電性ポリマーのフィルムを形成するためのグラビアコーティング法について開示している。可能なポリマーとして、一般に、ポリアセチレン、ポリピロール、ＰＴ、ＰＡＴ、ポリフェニレンスルフィド、ＰＰＶ、ポリチエニレンビニレン、ポリフェニレン、ポリイソチアナフテン、ポリアズレン、ポリフラン、またはポリアニリンが挙げられている。しかしながら、前述の文献は、縮合チオフェン系ポリマーのための半導体インクの調製については触れていない。
【００３１】
実施の形態では、本開示は、
有機半導体材料；および
キャリア液体
を含む配合物を提供し、前記キャリア液体は、
式（ＩＩＩ）または式（ＩＩ）：
【化１】
0005937578.tif 000002
【００３２】
または式（ＩＩＩ）、および（ＩＩ）（式（ＩＩａ）および（ＩＩｂ）のうちの一方または両方など）の混合物であるの第１の液体と、
式（Ｉ）：
【化２】
0005937578.tif 000003
【００３３】
の飽和または不飽和の環状ヒドロカルビレン化合物の第２の液体
のうちの少なくとも１つを含み、
ここで、上記式（Ｉ）〜（ＩＩＩ）における各々のＲ1-8置換基および他の構造上の指定は、本明細書に定義されており；
前記配合物は、随意的に、本明細書に定義される３級の液体キャリアも含む。
【００３４】
実施の形態では、本開示は、開示される配合物を用いて調製された半導体物品を提供する。
【００３５】
実施の形態では、本開示は、
有機半導体材料；および、
キャリア液体
を含む配合物を提供し、前記キャリア液体は、以下のうちの少なくとも１つを含む：
前記有機半導体材料のための溶剤であり、少なくとも１８０℃の沸点を有し、２つまたはそれ以上の環を有し、かつ、少なくとも１つの環が式（ＩＩａ）または（ＩＩｂ）の飽和または不飽和の環状炭化水素、または式（ＩＩａ）および（ＩＩｂ）の組合せである、５０〜約９０体積％の量の第１の液体：
【化３】
0005937578.tif 000004
【００３６】
ここで、
各Ｒ1-8は、独立して、水素であるか、飽和または不飽和の、分岐したまたは分岐していない、置換または非置換の（Ｃ1-10）ヒドロカルビレン、（Ｃ3-10）環状ヒドロカルビレン、またはそれらの混合物であり、
ｎは、−２〜４であり、縮合環サイズを指定し、例えば、−２（４員環）〜４（９員環）であってよく、各環は、化合物中の他のいずれかの環と同一のサイズであっても異なるサイズであってもよく、例えば、６−６環系、６−５環系、６−４環系、６−５−６環系、６−６−６環系、６−４−６環系、６−７−５環系、５−６−５環系、および同様の環系であって差し支えなく、
ｘは、第１の環に縮合した追加の環の数を指定し、例えば１〜３であってよく、中間の値および範囲を含み、
【化４】
0005937578.tif 000005
【００３７】
ここで、
各Ｒ1-6は、独立して、水素であるか、飽和または不飽和の、分岐したまたは分岐していない、置換または非置換の（Ｃ1-10）ヒドロカルビレン、環状（Ｃ3-10）ヒドロカルビレン、またはそれらの混合物であり、
ｎおよびｎ’は、各々の環サイズを指定し、例えば、０（５員環）〜３（８員環）であってよく、各環は、化合物中の他の環と同一のサイズであっても異なるサイズであってもよく、Ｃ6−（Ｃ3-7）またはＣ5−（Ｃ3-7）のような二環式の環構造の組合せを提供し、例えば、Ｃ6−Ｃ6、Ｃ6−Ｃ5、Ｃ5−Ｃ5、Ｃ6−Ｃ4、および同様の組合せ、および同様の環系を提供する；
または、
式（ＩＩＩ）の芳香族炭化水素：
【化５】
0005937578.tif 000006
【００３８】
ここで、
各Ｒ1-8は、独立して、水素であるか、あるいは飽和または不飽和の、分岐したまたは分岐していない、置換または非置換の一価の（Ｃ1-6）ヒドロカルビレンであり；
ｎは−１〜６から独立して選択され、縮合脂環式環のサイズの追加の部分を表し、各環は、化合物中の他のいずれかの環と同一のサイズであっても異なるサイズであってもよく、例えば、６−５−６環系、６−６−６環系、６−４−６環系、６−７−５環系、６−６−５環系、および同様の環系であり、
ｘは、１〜３であり、例えば１〜２などであり、例えば、ここでｘは０、１、２、または３であり、第１の環に縮合した追加の環の数を表し、前記縮合環が橋頭置換基を有する場合には、その異性体は、シス−、トランス−、またはそれらの混合物、あるいは式（ＩＩ）および（ＩＩＩ）の混合物を含みうる；
随意的に、例えば、１０〜５０体積％、２０〜５０体積％、１０〜４５体積％、１５〜４５体積％、１５〜４０体積％、および２０〜４０体積％の量（中間の値および範囲を含む）の、式（Ｉ）の飽和または不飽和の単環式ヒドロカルビレン化合物の第２の液体：
【化６】
0005937578.tif 000007
【００３９】
ここで、
各Ｒ1-6は、独立して、水素であるか、飽和または不飽和の、分岐したまたは分岐していない、置換または非置換の（Ｃ1-15）ヒドロカルビレン、カルボニル（Ｃ＝Ｏ）、またはそれらの混合物であり、
ｎは、−１〜６から独立して選択され、５〜約１１個の炭素原子を有する環など、飽和または不飽和の環サイズの追加の部分を表し、特に明示されていない水素置換基は、シス体、トランス体、またはそれらの混合物から選択されうる。
【００４０】
式（Ｉ）の第２の液体は、約１５５℃、約１５０℃、約１４０℃、約１３０℃、および約１２０℃など（中間の値および範囲を含む）、約１６０℃未満の沸点を有しうる。式（Ｉ）の第２の液体は、コア環内にゼロ、１つ、または２つの不飽和を有しうる。式（Ｉ）の第２の液体は、飽和、単不飽和、または二不飽和のコア環の１つまたはそれ以上の化合物またはそれらの混合物を含みうる。
【００４１】
特定の例では、有機半導体材料の配合物は、例えばＦＴ２〜ＦＴ５のコアを有する縮合チオフェンのポリマー、またはそれらの混合物を含む。
【００４２】
実施の形態では、第１の液体は、例えば、式（ＩＩ）の飽和縮合二環式ヒドロカルビレン、式（ＩＩＩ）の芳香族縮合二環式ヒドロカルビレン、またはそれらの組合せでありうる。第１の液体の具体的な例としては、デカリン、テトラリン、またはそれらの混合物が挙げられる。第１の液体の具体的な例は、５０〜９９体積％の量で存在する式（ＩＩｂ）のビ（シクロヘキサン）である。
【００４３】
実施の形態では、式（ＩＩｂ）の化合物を含む配合物は、飽和または不飽和の環状（Ｃ3-10）ヒドロカルビレンでさらに置換されていてもよい、飽和または不飽和の、分岐したまたは分岐していない、置換または非置換の（Ｃ1-10）ヒドロカルビレンを有する、少なくとも１つのＲ1-8を含みうる。例えば二価の（Ｃ1-5）ヒドロカルビレン置換基などの直鎖または分岐鎖の脂肪族置換基を有する、例えばシクロヘキサンのコアは、第２のシクロへキシル置換基の間に位置していてもよい。よって、式（ＩＩｂ）の化合物は、−Ｃ3Ｈ6−（シクロへキシル）、−Ｃ4Ｈ8−（シクロヘキセニル）、−Ｃ6Ｈ12−（シクロペンチル）、および同様の一価のヒドロカルビレン−シクロヒドロカルビル置換基などの環状置換基でさらに置換された脂肪族置換基を有する置換基を含みうる。
【００４４】
実施の形態では、式（ＩＩＩ）の化合物は、第２の環に縮合した芳香環、および第２の環に縮合した第３の環を含んでもよく、ここで、各環のサイズは、他のいずれかの環と同一のサイズであっても異なるサイズであってもよい。
【００４５】
実施の形態では、第２の液体は、例えば、図１に示す化合物１〜９などの式（Ｉ）の飽和または不飽和の単環 環状ヒドロカルビレン化合物でありうる。
【００４６】
実施の形態では、式（Ｉ）の第２の液体は、例えば、少なくとも１つのオキシ置換基（＝Ｏ）を有する化合物であってよく、例えば、配合物全体の１０〜４０体積％の量で配合物中に存在しうる。
【００４７】
実施の形態では、式（Ｉ）の第２の液体は、例えば、シクロヘキサノン、メチルシクロヘキサン、シクロヘキサン、シクロオクタン、またはそれらの混合物から選択される飽和脂環式炭化水素でありうる。
【００４８】
実施の形態では、本開示の配合物は、例えば、前記配合物全体の１〜４０体積％の量の第３の液体をさらに含んでもよく、前記第３の液体は、式ＲＯＨのアルコールを含み、ここでＲは次の群から選択される：
例えば約５〜約２０個の炭素原子を有する脂環式炭化水素；
例えば約６〜約２０個の炭素原子を有する芳香族炭化水素；および
直鎖または分岐鎖のＣ10−Ｃ20炭化水素、またはそれらの混合物。
【００４９】
実施の形態では、添付の脂環式または芳香族アルコール化合物、および同様の化合物、またはそれらの混合物など、第３の液体のアルコール成分または３級の液体は、主として、粘度改質剤として作用しうる。第３の液体の具体的な例としては、例えば、シクロヘキサノール、および、２，４−キシレノール、デカリン−２−オールなどのジメチルフェノールの異性体、またはそれらの混合物など、図示する化合物のうちの少なくとも１つが挙げられる。
【化７】
0005937578.tif 000008
【００５０】
実施の形態では、本開示はインク配合物を提供し、前記インク配合物は、例えば：
式（ＩＩＩ）または式（ＩＩ）の化合物、または式（ＩＩＩ）および式（ＩＩ）の化合物の混合物のうち少なくとも１つを含む、約５０〜約９０体積％の第１の液体キャリア；
式（Ｉ）の化合物を含む、約１０〜約２０体積％の第２の液体キャリア；および
有機半導体ポリマー
を含む。
【００５１】
スピンコーティング・インク配合物としての上記インク配合物の具体的な例では、第１の液体キャリアは異性体混合物としてのデカリンとビ（シクロヘキサン）の混合物であってよく、第２の液体キャリアはシクロヘキサノンであってよく、有機半導体ポリマーは縮合チオフェンのポリマーでありうる。
【００５２】
実施の形態では、本開示はインク配合物を提供し、前記インク配合物は、
約５０〜約９０体積％の、式（ＩＩ）のうち１つまたはそれ以上の化合物の第１の液体キャリア；
脂環式アルコールを含む、約１０〜約２０体積％の第３の液体キャリア；および
有機半導体ポリマー
を含む。
【００５３】
実施の形態では、このインク配合物または他のインク配合物は、式（ＩＩＩ）の化合物を含まなくてもよい。
【００５４】
インクジェット配合物としての上記インク配合物の特定の例では、第１の液体キャリアはビ（シクロヘキサン）であってよく、第３の液体キャリアはデカリン−２−オールであってよく、有機半導体ポリマーは縮合チオフェンのポリマーでありうる。
【００５５】
実施の形態では、本開示は、上述の半導体分子などの有機半導体分子、例えば、ジアルキル化テトラチエノアセン（ＦＴ４）共重合体などの縮合チオフェンポリマーなどを含むコーティング配合物を提供する。
【００５６】
実施の形態では、本開示は、電子機器の処理および製造における開示される配合物の使用を提供する。本開示はまた、特定の溶剤の使用、および縮合チオフェンポリマー半導体材料の溶解および配合用の溶剤の等級も含む。
【００５７】
実施の形態では、本開示はまた、半導体インクを配合するため、または半導体インク用の配合物の一部としての前述のポリマー化合物の使用に関する。これらのインクは、半導体素子の製造において半導体層を形成するため、例えば、半導体配合物のドロップキャスティング、スピンキャスティング、スピンコーティング、スロットダイ、および同様の堆積法に使用することができる。これらのインクは、薄膜トランジスタ（ＴＦＴ）素子などの半導体素子の製造における半導体層のインクジェット印刷、グラビア、または同様の印刷法を含めた、さまざまな方法による印刷に使用されうる。
【００５８】
実施の形態では、本開示は、先行技術の半導体材料の欠点を有さず、溶液処理による電子機器および電気光学素子の調製に適している溶液など、改善された特性を有するインクを含めた配合物を提供する。本開示の配合物および方法は安価で効果的であり、環境に優しく、大規模な工業生産に特に適している。
【００５９】
本開示の配合物の使用の利点としては、例えば、以下のことが挙げられる：
前述の配合物と比較して、本開示の溶剤へのある特定の縮合チオフェン（ＦＴ）系ポリマーの溶解性の増大（溶解性の改善は、処理の簡易化、および、再現性の改善および欠陥の低減を通じた優れたデバイス性能を提供する）；
出現の遅延または沈殿形成の抑制によって判断される、インク配合物の保存寿命の改善；および
前述の塩素化溶剤配合物と比較して、ハロゲン化溶剤を含まない等の配合物成分の環境影響が小さいこと、および配合物成分に由来する潜在的な健康への悪影響が小さいこと。
【００６０】
さまざまな電子デバイスの製造の間の有機半導体材料の処理に使用される液体キャリア、液体溶媒、または溶剤は、多くの性能基準および評価指標を有することが多い。第一に、有機半導体材料は、所与の体積の特定の溶剤に、少なくともある程度の溶解性を有しなくてはならない。材料は、最初に、高温で溶剤に溶解させることができるが、それらは、一般に、典型的なデバイス製造温度、一般には室温まで低下させるときにも、溶剤に溶解した状態を保たなくてはならない。加えて、例えば、スピンキャスティングまたはインクジェット印刷などの選択される特定のデバイス製造に応じて、選択される溶剤系によって決定されうる有機半導体溶液の他の特性も重要でありうる。例えば、溶液の粘度、表面張力、またはその両方を調整して、処理、または溶剤（又は溶剤の組合せ）が処理溶液から蒸発する速度（溶剤の蒸気圧および沸点に応じて決定されうる）を最小限に抑えてもよい。また、処理中の溶液の取り扱いおよび溶剤の蒸発の両方における、選択された溶剤の環境影響および安全操作の側面は、重要な理由でありうる。
【００６１】
液体キャリア
溶解性および処理可能性が改善された配合物を提供する、ある特定のＦＴ４ポリマー半導体材料および液体キャリアの組合せが開示される。開示される液体キャリア化合物はまた、このタイプのポリマーのために以前に選択された溶剤よりも環境影響が少ない。以前に使用した溶剤の例としては、ペンタクロロエタン、１，２−ジクロロ−２−メチルプロパン、およびテトラクロロエタンなどの非芳香族ハロゲン化溶剤；または、１，２−ジクロロベンゼン、２−クロロトルエン、３−クロロトルエン、２−フルオロトルエン、４−フルオロトルエン、２−クロロベンゾトリフルオリドなどのハロゲン化芳香族溶剤が挙げられる。
【００６２】
実施の形態では、開示される配合物に有用な液体キャリアは、次の化合物のカテゴリのうち１つまたはそれ以上を含みうる：
Ａ．非芳香族環状炭化水素
非芳香族環状炭化水素は、例えば、飽和および不飽和化合物を含みうる。これらは、例えば、図１の式（Ｉ）に典型的な例とともに一般に示される単環含有化合物、または、例えば、図２の式（ＩＩ）、すなわち（ＩＩａおよびＩＩｂ）に示される化合物１０〜１４などの典型的な例とともに一般に示される２つまたはそれ以上の環を含む化合物を含みうる。２つまたはそれ以上の環を有する（多環）化合物は、例えば、縮合環系、または、単結合または二価のヒドロカルビレン・リンカーによって接続した環を有する系を含みうる。
【００６３】
Ｂ．芳香族炭化水素
例えば、図３に化合物１５〜１７などの典型例と共に一般に示される、式（ＩＩＩ）の芳香族炭化水素の例としては、例えば、１，２，３，４−テトラヒドロナフタレン（テトラリン）、（ｏ−、ｍ−、ｐ−）キシレン、１，２，３−トリメチルベンゼン、１，２，３−トリエチルベンゼン、ｔｅｒｔ−ブチルベンゼン、および同様の化合物、またはそれらの組合せが挙げられる。
【００６４】
Ｃ．３級の液体キャリア
このような３級の液体キャリアの例として、例えば、シクロヘキサノール、ジメチルフェノール、１，２，４，５−テトラメチルベンゼン、デカリン−２−オール、および同様の物質、またはそれらの組合せが挙げられる。
【００６５】
単一の液体化合物、または同一のカテゴリ（ＡまたはＢ）に由来する２つまたはそれ以上の液体化合物の組合せ、または、カテゴリ内またはカテゴリ間に由来する液体の組合せ（例えば、Ａ、Ｂ、およびＣ、並びに同様の組合せ）を使用することができる。上述のように、処理要件は、液体キャリア成分が選択されうる、実施にに効果的な追加の制限を加える（例えば、室温における液体、粘度、表面張力、および蒸気圧または沸点）。液体キャリア成分の組合せを利用して、有機半導体溶液の粘度、表面張力、および蒸気圧または沸点を調整し、選択される特定のデバイス製造方法を適合させることができる。加えて、溶液組成は、所望の表面張力および粘度が達成できるように、３級の液体キャリアとしての１つまたはそれ以上の有機液体の少量の添加、例えば、約１体積％または約１重量％から最大で約３０体積％または約３０重量％までなどの添加によって調整することができる。本開示の配合物にとって特に有用な液体キャリアの上記カテゴリＡ、Ｂ、およびＣの代表的な容易に利用可能な商業的化合物の具体的な例が、それらの重要な特性の一部についての値と共に、表１に提供されている。表４は、本開示の選択された液体キャリア材料の追加の物理的性質のリストを提示している。
【表１】
0005937578.tif 000009
【００６６】
スピンコート配合物
実施の形態では 本開示は、スピンコート用途のための液体配合物を提供し、前記液体配合物は、下記のものを含む：
有機半導体ポリマーに対して良好な溶剤特性または溶解特性を有する第１のキャリア液体、例えば、６０体積％のデカリン、ビ（シクロヘキサン）、メチルデカリン、またはテトラリンなど、約１８０℃より高い沸点を有し、１つまたはそれ以上の環を有する飽和または部分的に不飽和の炭化水素；および
有機半導体ポリマーに対して乏しい溶解特性または非溶剤特性を有する第２のキャリア液体、例えば、シクロヘキサノン、メチルシクロヘキサン、シクロヘキサン、および同様の液体化合物など、約１６０℃未満、例えば１２０℃などの沸点を有する、約４０体積％の飽和環状炭化水素または飽和環状ケトン。第１のキャリア液体としてデカリンを選択する場合には、シス／トランス比は、シス−デカリンの重量％が約１５未満になるように調製されうる。
【００６７】
インクジェットインク配合物
実施の形態では、本開示は、インクジェットインク用途の液体配合物を提供し、前記液体配合物は、下記のものを含む：
上述のスピンコーティング配合物と同様に、有機半導体ポリマーに対して良好な溶解特性または非溶剤特性を有する第１のキャリア液体、例えば、６０体積％のデカリン、ビ（シクロヘキサン）、メチルデカリン、またはテトラリンなど、約１８０℃より高い沸点を有する、１つまたはそれ以上の環を有する飽和または部分的に不飽和の環状炭化水素または芳香族炭化水素；
有機半導体ポリマーに対して乏しい溶解特性または非溶剤特性を有する随意的な非溶剤成分である第２のキャリア液体、例えば、シクロヘキサノン、メチルシクロヘキサン、シクロヘキサン、および同様の液体化合物など、約１２０℃未満の沸点を有する、約４０体積％の飽和環状炭化水素または飽和環状ケトン；および
粘度を改質した第３の液体キャリア成分、一般には、例えば、デカリン−２−オール、シクロヘキサノール、２、４−キシレノール、および同様の化合物など、例えば、ヒドロキシル官能性および約１８０℃より高い沸点を有する、５体積％〜約４０体積％の量の脂環式炭化水素または芳香族炭化水素。
【実施例】
【００６８】
次の実施例は、上述の開示を使用する方法をさらに十分に説明し、本開示のさまざまな態様を実施することが考慮された最良の形態をさらに説明する役割をする。これらの実施例は、本開示の範囲を制限するのではなく、例証目的で提示されていることが理解されよう。実施例は、さらに、本開示の配合物の調製方法についても説明する。
【００６９】
実施例１
溶液調製
溶解を加速するために随意的に撹拌しつつ、特定の比のポリマーと溶媒（約１ｍｇ／ｍＬ〜５ｍｇ／ｍＬまたはそれ以上）を３０分間、選択溶剤の沸点近くまで加熱することによって混合溶剤に溶かした、次式：
【化８】
0005937578.tif 000010
【００７０】
のＰ２ＴＤＣ１７ＦＴ４共重合体の溶液を調製した。溶液が室温まで冷却される前に、前記溶剤にポリマーを完全に溶解させた。冷却後、０．４５マイクロメートルのＰＴＦＥ膜を備えたシリンジフィルタでポリマー溶液を濾過した。
【００７１】
実施例２
インクの調製
実施例１のポリマー配合物を使用し、Ｒａｍｅ−Ｈａｒｔ社（米国ニュージャージー州マウンテンレイクス所在）のＮＲＬ Ｃ．Ａ．ゴニオメーター（モデル＃１００−００）を用いて表面張力を測定した。自動分配システムを使用して、ピペットチップから液滴が懸濁されるまで（約７μＬ）、一度に１μＬのサンプルを使い捨てのピペットチップで分注した。液滴の画像を保存し、ＤＲＯＰイメージソフトウェアパッケージを使用して分析した。５０ｍｍの平行板を使用し、０．３ｍｍのギャップにおいて、１〜１０００／秒の掃引した速度を用いて粘度の測定値を得た。所望の表面張力および粘度が達成されるように、１つまたはそれ以上の有機液体（すなわち３級の液体キャリア）を添加することによって配合組成物を調整した。デカリン溶液の３級の液体キャリアの改質の例は、２，４−キシレノールの添加である。
【００７２】
図４および５は、それぞれ、デカリンに溶かしたデカリン−２−オールの液体キャリア組合せ、およびデカリンに溶かしたシクロヘキサノールの液体キャリア組合せを有する典型的な配合物の体積分率に対する動粘度のグラフを示している。ＬＣＬ９５％（４００）（５００）は、動粘度の信頼限界が低いことを表し、ＵＣＬ９５％（４１０）（５１０）は、２３℃における動粘度の信頼限界が上側９５％であることを表している。図４（デカリンに溶かしたデカリン−２−オール）および図５（デカリンに溶かしたシクロヘキサノール）のグラフ化したデータの直線フィッティングの詳細が、それぞれ表２および３に提示されている。
【表２】
0005937578.tif 000011
【表３】
0005937578.tif 000012
【００７３】
図６は、選択された液体キャリアおよび液体キャリア混合物の表面張力の測定値を示している。この測定値は、選択された液体混合物が直線的に希釈またはスケール化されないかもしれないことを実証している。表面張力は、本開示の配合物の配合、および特殊コーティングとしてのそれらの使用において考慮される有用な特性である。スピンコーティング配合物の用途では、基板とコーティング組成物の基板表面エネルギーを適合または接近させて、湿潤化を促進し、液滴の飛散を防ぐことが望ましい。インクジェット配合物印刷用途では、ドロップ表面張力が低すぎると、印刷画像およびデバイスの欠陥を生じかねないサテライト液滴またはテール液滴を生じうる。
【００７４】
実施例３
薄膜トランジスタ製造
有機半導体のチャネルとして、例えば、縮合チオフェンコポリマーＰ２ＴＤＣ１７ＦＴ４を使用する、上部接触（Top-contact）下部ゲート（bottom-gate）トランジスタを製造した。高濃度にドープされたＳｉ＜１００＞ウエハをゲート電極として使用し、また、３００ｎｍの熱成長した二酸化シリコンをゲート誘電体として使用した。各溶剤において、半導体等級のアセトンおよびイソプロパノール中での１０分間の超音波処理によって基板を清浄化し、次に、１５分間の空気プラズマ処理を行った。清浄化したＳｉ／ＳｉＯ2サンプルを窒素雰囲気下、約２００℃で１５分間焼いて脱水を達成した。ゲート誘電体層の表面改質にヘキサメチルジシラザン（ＨＭＤＳ）を使用した。次に、１，５００ＲＰＭで４０秒間のスピンコーティングによってポリマーフィルムを堆積させた。真空チャンバ内で１２０℃でフィルムを焼き、上部接触電極が熱蒸発する前に溶剤を除去した。供給源用の５０ｎｍの金接触およびドレイン電極を、８０マイクロメートルのチャンネル長（Ｌ）および０．９５ｍｍのチャンネル幅を有する一連のトランジスタ素子を規定する金属シャドーマスクを通じて２．５Å／秒の速度で真空蒸着した。カスケード・マイクロテック（Cascade Microtech）モデル１２０００シリーズのプローブ・ステーションおよびＫｅｉｔｈｌｅｙ４２００−ＳＣＳ半導体解析システムを使用してポリマー性のトランジスタを解析した。
【００７５】
実施例４
テトラリン素子の製造
コーティング配合物における単一の液体キャリアとしてテトラリンを使用して、実施例３に従って薄膜素子を製造した。テトラリン配合ＯＦＥＴデバイスの伝達曲線は、０．０８ｃｍ2／Ｖ・秒の電界効果正孔移動度、５×１０5のオン／オフ比、および−７Ｖの閾電圧を示した。
【００７６】
実施例５
キシレン素子の製造
コーティング配合物における単一の液体キャリアとしてｏ−キシレンを使用して、実施例３に従って薄膜素子を製造した。o−キシレン配合ＯＦＥＴデバイスの伝達曲線は、０．０６ｃｍ2／Ｖ・秒の電界効果正孔移動度、１０5〜１０6のオン／オフ比、および−５Ｖの閾電圧を示した。
【００７７】
実施例６
スピンコーティング配合物
スピンコーティング用の３ｍｇ／ｍＬの配合物は、２０ｍＬのデカリン（異性体混合物）；３０ｍＬのシクロヘキサノン；５０ｍＬのビ（シクロヘキサン）（すなわち、１−シクロへキシル−シクロヘキサン）；および０．３ｇの有機半導体ポリマーを含んでいた。
【００７８】
デカリン／ビ（シクロヘキサン）の混合溶液、またはビ（シクロヘキサン）のみの溶液にポリマーを溶解させた。溶解が完了したときにシクロヘキサノンまたはシクロヘキサノン／デカリンの液体を加え、溶液をさらに混合した。
【００７９】
別のスピンコーティング配合物は、例えば、６０ｍＬのビ（シクロヘキサン）；４０ｍＬのシクロヘキサン；および０．３ｇの有機半導体ポリマーを含んでいた。
【００８０】
ビ（シクロヘキサン）にポリマーを溶解させて、次に、シクロヘキサンを加えた。
【００８１】
実施例７
インクジェット印刷配合物
３ｍｇ／ｍＬのインクジェット印刷用配合物は、９０ｍＬのビ（シクロヘキサン）；１０ｍＬのデカリン−２−オール；および０．３ｇの有機半導体ポリマーを含んでいた。ビ（シクロヘキサン）にポリマーを溶解させて、次に、デカリン−２−オールを加えた。
【００８２】
別のインクジェット印刷配合物は、例えば：２０ｍＬのデカリン；６０ｍＬのビ（シクロヘキサン）；２０ｍＬのデカリン−２−オール；および０．３ｇの有機半導体ポリマーを含んでいた。デカリンとビ（シクロヘキサン）の混合溶液、またはビ（シクロヘキサン）のみの溶液にポリマーを溶解させて、次に、デカリン−２−オールまたは、デカリン−２−オールおよびデカリン混合物を加えた。
【００８３】
他の別のインクジェット印刷配合物は、例えば、２０ｍＬのデカリン；２０ｍＬのシクロヘキサノール；６０ｍＬのビ（シクロヘキサン）；および０．３ｇの有機半導体ポリマーを含んでいた。デカリンとビ（シクロヘキサン）の混合溶液、またはビ（シクロヘキサン）のみの溶液にポリマーを溶解させた。次に、シクロヘキサノールを加えるか、またはシクロヘキサノールとデカリンの混合物を加えた。
【００８４】
本開示は、さまざまな特定の実施の形態および技法に関して記載されている。しかしながら、本開示の範囲内にありながら、多くのバリエーションおよび変更が可能であることが理解されるべきである。
【表４−１】
0005937578.tif 000013
【表４−２】
0005937578.tif 000014
【図１】
0005937578.tif 000017
【図２】
0005937578.tif 000018
【図３】
0005937578.tif 000019
【図４】
0005937578.tif 000020
【図５】
0005937578.tif 000021
【図６】
0005937578.tif 000022